СПОСОБ ПОЛУЧЕНИЯ НАНОКОМПОЗИТНЫХ МАТЕРИАЛОВ НА ОСНОВЕ МЕДНОЙ МАТРИЦЫ

1. Способ получения композитного материала на основе медной матрицы, включающий модификацию углеродных нанотрубок металлом и уплотнение их в твердые массивы, отличающийся тем, что нанотрубки модифицируют металлом из ряда: медь, и/или свинец, и/или олово, и/или цинк, и/или алюминий, и/или серебро, после чего модифицированные углеродные нанотрубки смешивают с порошком меди, имеющим размер фракции 3-10 мкм, и подвергают эту смесь мехактивации, а мехактивированную смесь уплотняют прессованием в твердые массивы, которые далее нагревают, по меньшей мере, до температуры плавления в отсутствие кислорода, расплавляют и затем охлаждают.
2. Способ по п. 1, отличающийся тем, что углеродные нанотрубки модифицируют химическим осаждением металла на их поверхность, для чего:
углеродные нанотрубки обрабатывают кислотой при температуре 20-100°C,
обработанные кислотой углеродные нанотрубки промывают водой и сушат,
высушенные нанотрубки смешивают с водным раствором соли соответствующего металла и воздействуют на них ультразвуком,
смесь нанотрубок с водным раствором соли соответствующего металла нагревают до 90-100°C, выпаривая названный раствор с получением нанотрубок с солью металла на их поверхности,
нанотрубки с солью металла на их поверхности нагревают в инертной среде до температуры 550-650°C с разложением соли металла до оксидов металла,
на нанотрубки с оксидами металла на их поверхности воздействуют метаном, или метано-водородной смесью при температуре 550-650°C с получением нанотрубок с металлом на их поверхности.
3. Способ по п. 1, отличающийся тем, что используют углеродные нанотрубки одностенные, и/или двустенные, и/или многостенные.
4. Способ по п. 1, отличающийся тем, что твердые массивы нагревают до температуры не ниже 1085°C в атмосфере инертного газа.